(57)【特許請求の範囲】
【請求項１】
基材上に、パターニングされた下部クラッド層、光信号伝達用コアパターン、配線パターン、該配線パターンと同一形状の部分を有しているレジスト用コアパターン、及び上部クラッド層を有する光電気複合基板であって、該配線パターンが、下部クラッド層のパターン形状の開口部に設けられ、かつ、積層方向において基材とレジスト用コアパターンとに挟持されていることを特徴とする光電気複合基板。
【請求項２】
レジスト用コアパターン及び配線パターンが外部に露出している請求項１に記載の光電気複合基板。
【請求項３】
レジスト用コアパターンが、光信号伝達用コアパターンと同一の材料からなる請求項１又は２に記載の光電気複合基板。
【請求項４】
配線パターンがレジスト用コアパターンに接している請求項１又は２に記載の光電気複合基板。
【請求項５】
（Ａ）基材上に拡大配線パターンを形成する工程と、（Ｂ）拡大配線パターンの開口部にパターニングされた下部クラッド層を形成する工程と、（Ｃ）下部クラッド層上に光信号伝達用コアパターンを形成するとともに、拡大配線パターン上に、該拡大配線パターンより幅の狭いレジスト用コアパターンを積層する工程と、（Ｄ）光信号伝達用コアパターンを覆うように上部クラッド層を形成する工程と、（Ｅ）拡大配線パターンの、レジスト用コアパターンが積層されていない部分を除去して配線パターンを形成する工程とを有する請求項１〜４のいずれかに記載の光電気複合基板の製造方法。
【請求項６】
工程（Ａ）〜工程（Ｄ）、（Ｄ'）上部クラッド層をパターニングし、レジスト用コアパターン及び拡大配線パターンを露出させる工程、工程（Ｅ）をこの順に行う請求項５に記載の光電気複合基板の製造方法。
【請求項７】
工程（Ａ）〜工程（Ｃ）、工程（Ｅ）、工程（Ｄ）をこの順に行う請求項５に記載の光電気複合基板の製造方法。
【請求項８】
前記工程（Ｅ）が、エッチング処理により行われる請求項５〜７のいずれかに記載の光電気複合基板の製造方法。
【請求項９】
（Ａ）基材上に拡大配線パターンを形成する工程と、（Ｂ'）拡大配線パターン上にパターニングされた下部クラッド層を形成する工程と、（Ｃ）下部クラッド層上に光信号伝達用コアパターンを形成するとともに、拡大配線パターン上に該拡大配線パターンより幅の狭いレジスト用コアパターンを積層する工程と、（Ｄ）光信号伝達用コアパターンを覆うように上部クラッド層を形成する工程と、（Ｅ）拡大配線パターンの、レジスト用コアパターンが積層されていない部分を除去して配線パターンを形成する工程とを有する請求項１〜４のいずれかに記載の光電気複合基板の製造方法。
【請求項１０】
工程（Ａ）、工程（Ｂ'）、工程（Ｃ）、工程（Ｄ）、（Ｄ'）上部クラッド層をパターニングし、レジスト用コアパターン及び拡大配線パターンを露出させる工程、工程（Ｅ）をこの順に行う請求項９に記載の光電気複合基板の製造方法。
【請求項１１】
工程（Ａ）、工程（Ｂ'）、工程（Ｃ）、工程（Ｅ）、工程（Ｄ）をこの順に行う請求項９に記載の光電気複合基板の製造方法。
【請求項１２】
前記工程（Ｅ）が、エッチング処理により行われる請求項９〜１１のいずれかに記載の光電気複合基板の製造方法。
【発明の詳細な説明】
【技術分野】
【０００１】
本発明は、光電気複合基板及びその製造方法に関する。
【背景技術】
【０００２】
情報容量の増大に伴い、幹線やアクセス系といった通信分野のみならず、ルータやサーバ内の情報処理にも光信号を用いる光インタコネクション技術の開発が進められている。具体的には、ルータやサーバ装置内のボード間あるいはボード内の短距離信号伝送に光を用いるために、電気配線板に光伝送路を複合した光電気複合基板の開発がなされている。光伝送路としては、光ファイバーに比べ、配線の自由度が高く、かつ高密度化が可能な光導波路を用いることが望ましく、中でも、加工性や経済性に優れたポリマー材料を用いた光導波路が有望である。
【０００３】
この光電気複合基板の製造においては、光伝送路の位置と光素子の実装位置との関係が高精度であることが必要であり、このような技術としては、例えば、特許文献１には、光素子の搭載溝パターンと、光素子搭載時の目印となる電極パターンや位置合わせマーカーとを同一のフォトマスクで形成する技術が開示されている。しかしながら、この方法は光ファイバーと光素子との位置関係を制御するものであり、コア及びクラッドからなる光導波路の位置と光素子の実装位置との位置合わせに応用できるものではない。
また、特許文献２には、光導波路のコア部と光素子の位置決めの基準点として用いるマーカーとを同一のマスクを用いて形成する方法が開示されている。しかしながらこの方法では、基板に形成された位置合わせマーカーが、その後の種々のプロセスにより熱履歴などに起因する位置ずれを起こすことがあった。
【先行技術文献】
【特許文献】
【０００４】
【特許文献１】特開平１０−１７０７７３
【特許文献２】特開平１１−１９０８１１
【発明の概要】
【発明が解決しようとする課題】
【０００５】
本発明は、前記の課題を解決するためなされたもので、光導波路と配線パターンとの位置ずれの少ない光電気複合基板及びその製造方法を提供することを目的とする。
【課題を解決するための手段】
【０００６】
本発明者らは、鋭意検討を重ねた結果、下部クラッド層上に光信号伝達用コアパターンを設けるとともに拡大配線パターン上にレジスト用コアパターンを設け、拡大配線パターンのレジスト用コアパターンに覆われていない部分を除去して得られる光電気複合基板により、上記課題を解決し得ることを見出し、本発明を完成するに至った。
すなわち、本発明は、
１．基材上に、パターニングされた下部クラッド層、光信号伝達用コアパターン、レジスト用コアパターン、該レジスト用コアパターンとの配線パターン、及び上部クラッド層を有する光電気複合基板であって、該配線パターンが、下部クラッド層のパターン形状の開口部に設けられ、かつ、積層方向において基材とレジスト用コアパターンとに挟持されていることを特徴とする光電気複合基板、
２．レジスト用コアパターン及び配線パターンが外部に露出している上記１に記載の光電気複合基板、
３．レジスト用コアパターンが、光信号伝達用コアパターンと同一の材料からなる上記１又は２に記載の光電気複合基板、
４．配線パターンがレジスト用コアパターンに接している上記１又は２に記載の光電気複合基板、
５．（Ａ）基材上に拡大配線パターンを形成する工程と、（Ｂ）拡大配線パターンの開口部にパターニングされた下部クラッド層を形成する工程と、（Ｃ）下部クラッド層上に光信号伝達用コアパターンを形成するとともに、拡大配線パターン上に、より幅の狭いレジスト用コアパターンを積層する工程と、（Ｄ）光信号伝達用コアパターンを覆うように上部クラッド層を形成する工程と、（Ｅ）拡大配線パターンの、レジスト用コアパターンが積層されていない部分を除去して配線パターンを形成する工程とを有する上記１〜４のいずれかに記載の光電気複合基板の製造方法、
６．工程（Ａ）〜工程（Ｄ）、（Ｄ’）上部クラッド層をパターニングし、レジスト用コアパターン及び拡大配線パターンを露出させる工程、工程（Ｅ）をこの順に行う上記５に記載の光電気複合基板の製造方法、
７．工程（Ａ）〜工程（Ｃ）、工程（Ｅ）、工程（Ｄ）をこの順に行う上記５に記載の光電気複合基板の製造方法、
８．前記工程（Ｅ）が、エッチング処理により行われる上記５〜７のいずれかに記載の光電気複合基板の製造方法、
９．（Ａ）基材上に拡大配線パターンを形成する工程と、（Ｂ’）拡大配線パターン上にパターニングされた下部クラッド層を形成する工程と、（Ｃ）下部クラッド層上に光信号伝達用コアパターンを形成するとともに、拡大配線パターン上により幅の狭いレジスト用コアパターンを積層する工程と、（Ｄ）光信号伝達用コアパターンを覆うように上部クラッド層を形成する工程と、（Ｅ）拡大配線パターンの、レジスト用コアパターンが積層されていない部分を除去して配線パターンを形成する工程とを有する上記１〜４のいずれかに記載の光電気複合基板の製造方法、
１０．工程（Ａ）、工程（Ｂ’）、工程（Ｃ）、工程（Ｄ）、（Ｄ’）上部クラッド層をパターニングし、レジスト用コアパターン及び拡大配線パターンを露出させる工程、工程（Ｅ）をこの順に行う上記９に記載の光電気複合基板の製造方法、
１１．工程（Ａ）、工程（Ｂ’）、工程（Ｃ）、工程（Ｅ）、工程（Ｄ）をこの順に行う上記９に記載の光電気複合基板の製造方法、及び
１２．前記工程（Ｅ）が、エッチング処理により行われる上記９〜１１のいずれかに記載の光電気複合基板の製造方法、
を提供するものである。
【発明の効果】
【０００７】
本発明の光電気複合基板によれば、光導波路と配線パターンとの位置ずれの少ない光電気複合基板得ることができる。
【図面の簡単な説明】
【０００８】
【図１】本発明の光電気複合基板の一態様を示す断面図である。
【図２】本発明の光電気複合基板の一態様を示す断面図である。
【図３】本発明の光電気複合基板の第一の製造方法の一態様の各工程を示す断面図である。
【図４】本発明の光電気複合基板の第一の製造方法の一態様の各工程を示す断面図である。
【図５】本発明の光電気複合基板の第二の製造方法の一態様の各工程を示す断面図である。
【図６】本発明の光電気複合基板の第二の製造方法の一態様の各工程を示す断面図である。
【発明を実施するための形態】
【０００９】
本発明の光電気複合基板は、図１及び図２に示すように、基材１上に、パターニングされた下部クラッド層２、光信号伝達用コアパターン３、レジスト用コアパターン４、レジスト用コアパターンとの配線パターン５、及び上部クラッド層６を有する光電気複合基板であって、該配線パターン５が、下部クラッド層２のパターン形状の開口部に設けられ、かつ、積層方向において基材１とレジスト用コアパターン４とに挟持されていることを特徴とする。
ここで、下部クラッド層２のパターン形状の開口部に、配線パターン５が設けられているとは、配線パターン５の少なくとも一部が、下部クラッド層２のパターン形状の開口部に形成されている状態を示す。
また、配線パターン５が積層方向において基材１とレジスト用コアパターン４とに挟持されているとは、基材１、配線パターン５及びレジスト用コアパターン４がこの順に積層している状態を示す。
なお、本発明の光電気複合基板は、基材１と下部クラッド層２との間に後述する拡大配線パターン５ａが部分的に残存していてもよい。
【００１０】
また、本発明の第一の光電気複合基板の製造方法は、図３及び図４に示すように、（Ａ）基材上に拡大配線パターンを形成する工程と、（Ｂ）拡大配線パターンの開口部に下部クラッド層を形成する工程と、（Ｃ）下部クラッド層上に光信号伝達用コアパターンを形成するとともに、拡大配線パターン上に、より幅の狭いレジスト用コアパターンを積層する工程と、（Ｄ）光信号伝達用コアパターンを覆うように上部クラッド層を形成する工程と、（Ｅ）拡大配線パターンの、レジスト用コアパターンが積層されていない部分を除去して配線パターンを形成する工程とを有する。
工程（Ａ）〜工程（Ｅ）を実施する順序は、工程（Ａ）〜工程（Ｄ）、後述する工程（Ｄ’）、工程（Ｅ）の順で行うと、工程（Ｄ）において光信号伝達用コアパターンが上部クラッド層によって覆われるため、工程（Ｅ）のエッチング工程においてコアパターンが着色することを防ぐことができる点で好ましい。一方、工程（Ａ）〜工程（Ｃ）、工程（Ｅ）、工程（Ｄ）の順で行うと、製造工程が簡略化される点で好ましい。
さらに、本発明の第二の光電気複合基板の製造方法は、図５及び図６に示すように、（Ａ）基材上に拡大配線パターンを形成する工程と、（Ｂ’）拡大配線パターン上にパターニングされた下部クラッド層を形成する工程と、（Ｃ）下部クラッド層上に光信号伝達用コアパターンを形成するとともに、拡大配線パターン上により幅の狭いレジスト用コアパターンを積層する工程と、（Ｄ）光信号伝達用コアパターンを覆うように上部クラッド層を形成する工程と、（Ｅ）拡大配線パターンの、レジスト用コアパターンが積層されていない部分を除去して配線パターンを形成する工程とを有する。
工程（Ａ）〜工程（Ｅ）を実施する順序は、工程（Ａ）、工程（Ｂ’）、工程（Ｃ）、工程（Ｄ）、後述する工程（Ｄ’）、工程（Ｅ）の順で行うと、工程（Ｄ）において光信号伝達用コアパターンが上部クラッド層によって覆われるため、工程（Ｅ）のエッチング工程においてコアパターンが着色することを防ぐことができる点で好ましい。一方、工程（Ａ）、工程（Ｂ’）、工程（Ｃ）、工程（Ｅ）、工程（Ｄ）の順で行うと、製造工程が簡略化される点で好ましい。
【００１１】
＜工程（Ａ）＞
工程（Ａ）では、基材１上に拡大配線パターン５ａを形成する。
（基材）
基材１としては、工程（Ａ）〜工程（Ｅ）において各層の積層に耐え得る十分な強度を有するものであれば特に限定されず、例えば、ガラスエポキシ樹脂基板、セラミック基板、ガラス基板、シリコン基板、プラスチック基板、金属基板、樹脂層付き基板、金属層付き基板、プラスチックフィルム、樹脂層付きプラスチックフィルム、金属層付きプラスチックフィルムなどが挙げられる。
基板１として柔軟性及び強靭性のある基材、例えば、後述のクラッド形成用樹脂フィルム及びコア層形成用樹脂フィルムのキャリアフィルムを基板として用いることもできる。
（拡大配線パターン）
【００１２】
拡大配線パターン５ａとしては、工程（Ｅ）において、レジスト用コアパターンをレジストとして配線パターン５を形成し得るものとする必要があるため、配線パターン５よりも幅広なものが設けられる。材料やパターニング方法は特に限定されるものではなく、例えば、銅層をエッチング等の常法により回路を形成したものが挙げられる。
本発明の第二の製造方法においては、図５及び図６に示すように、銅層を全面に残しておいても良い。
【００１３】
＜工程（Ｂ）＞
本発明の第一の製造方法における工程（Ｂ）では、拡大配線パターン５ａの開口部にパターニングされた下部クラッド層２を形成する。
（下部クラッド層）
拡大配線パターン５ａの開口部に下部クラッド層２を形成する方法は、特に限定されず公知の方法によれば良く、例えば、基材１及び拡大配線パターン５ａ上にクラッド層形成用樹脂を塗布したり、クラッド層形成用樹脂フィルムをラミネートして全面にクラッド層を形成した後、パターニングすることで形成することができる。塗布による場合には、その方法は限定されず、クラッド層形成用樹脂をスピンコート法等の常法により塗布すれば良い。また、ラミネートに用いるクラッド層形成用樹脂フィルムは、例えば、前記樹脂を溶媒に溶解して、キャリアフィルムに塗布し、溶媒を除去することにより容易に製造することができる。
【００１４】
本発明で用いるクラッド層形成用樹脂としては、光信号伝達用コアパターン３より低屈折率で、光又は熱により硬化する樹脂組成物であれば特に限定されず、熱硬化性樹脂組成物や感光性樹脂組成物を好適に使用することができる。より好適にはクラッド層形成用樹脂が、（Ａ）ベースポリマー、（Ｂ）光重合性化合物及び（Ｃ）光重合開始剤を含有する樹脂組成物により構成されることが好ましい。なお、クラッド形成用樹脂に用いる樹脂組成物は、下部クラッド層２、上部クラッド層６において、該樹脂組成物に含有する成分が同一であっても異なっていてもよく、該樹脂組成物の屈折率が同一であっても異なっていてもよい。
【００１５】
ここで用いる（Ａ）ベースポリマーはクラッドを形成し、該クラッドの強度を確保するためのものであり、該目的を達成し得るものであれば特に限定されず、フェノキシ樹脂、エポキシ樹脂、（メタ）アクリル樹脂、ポリカーボネート樹脂、ポリアリレート樹脂、ポリエーテルアミド、ポリエーテルイミド、ポリエーテルスルホン等、あるいはこれらの誘導体などが挙げられる。これらのベースポリマーは１種単独でも、また２種以上を混合して用いてもよい。上記で例示したベースポリマーのうち、耐熱性が高いとの観点から、主鎖に芳香族骨格を有することが好ましく、特にフェノキシ樹脂が好ましい。また、３次元架橋し、耐熱性を向上できるとの観点からは、エポキシ樹脂、特に室温で固形のエポキシ樹脂が好ましい。さらに、後に詳述する（Ｂ）光重合性化合物との相溶性が、クラッド層形成用樹脂の透明性を確保するために重要であるが、この点からは上記フェノキシ樹脂及び（メタ）アクリル樹脂が好ましい。なお、ここで（メタ）アクリル樹脂とは、アクリル樹脂及びメタクリル樹脂を意味するものである。
【００１６】
フェノキシ樹脂の中でも、ビスフェノールＡ、ビスフェノールＡ型エポキシ化合物又はそれらの誘導体、及びビスフェノールＦ、ビスフェノールＦ型エポキシ化合物又はそれらの誘導体を共重合成分の構成単位として含むものは、耐熱性、密着性及び溶解性に優れるため好ましい。ビスフェノールＡ又はビスフェノールＡ型エポキシ化合物の誘導体としては、テトラブロモビスフェノールＡ、テトラブロモビスフェノールＡ型エポキシ化合物等が好適に挙げられる。また、ビスフェノールＦ又はビスフェノールＦ型エポキシ化合物の誘導体としては、テトラブロモビスフェノールＦ、テトラブロモビスフェノールＦ型エポキシ化合物等が好適に挙げられる。ビスフェノールＡ／ビスフェノールＦ共重合型フェノキシ樹脂の具体例としては、東都化成（株）製「フェノトートＹＰ−７０」（商品名）が挙げられる。
【００１７】
室温で固形のエポキシ樹脂としては、例えば、東都化学（株）製「エポトートＹＤ−７０２０、エポトートＹＤ−７０１９、エポトートＹＤ−７０１７」（いずれも商品名）、ジャパンエポキシレジン（株）製「エピコート１０１０、エピコート１００９、エピコート１００８」（いずれも商品名）などのビスフェノールＡ型エポキシ樹脂が挙げられる。
【００１８】
次に、（Ｂ）光重合性化合物としては、紫外線等の光の照射によって重合するものであれば特に限定されず、分子内にエチレン性不飽和基を有する化合物や分子内に２つ以上のエポキシ基を有する化合物などが挙げられる。
分子内にエチレン性不飽和基を有する化合物としては、（メタ）アクリレート、ハロゲン化ビニリデン、ビニルエーテル、ビニルピリジン、ビニルフェノール等が挙げられるが、これらの中で、透明性と耐熱性の観点から、（メタ）アクリレートが好ましい。
（メタ）アクリレートとしては、１官能性のもの、２官能性のもの、３官能性以上の多官能性のもののいずれをも用いることができる。なお、ここで（メタ）アクリレートとは、アクリレート及びメタクリレートを意味するものである。
分子内に２つ以上のエポキシ基を有する化合物としては、ビスフェノールＡ型エポキシ樹脂等の２官能又は多官能芳香族グリシジルエーテル、ポリエチレングリコール型エポキシ樹脂等の２官能又は多官能脂肪族グリシジルエーテル、水添ビスフェノールＡ型エポキシ樹脂等の２官能脂環式グリシジルエーテル、フタル酸ジグリシジルエステル等の２官能芳香族グリシジルエステル、テトラヒドロフタル酸ジグリシジルエステル等の２官能脂環式グリシジルエステル、Ｎ，Ｎ−ジグリシジルアニリン等の２官能又は多官能芳香族グリシジルアミン、アリサイクリックジエポキシカルボキシレート等の２官能脂環式エポキシ樹脂、２官能複素環式エポキシ樹脂、多官能複素環式エポキシ樹脂、２官能又は多官能ケイ素含有エポキシ樹脂などが挙げられる。これらの（Ｂ）光重合性化合物は、単独で又は２種類以上組み合わせて用いることができる。
【００１９】
次に（Ｃ）成分の光重合開始剤としては、特に制限はなく、例えば（Ｂ）成分にエポキシ化合物を用いる場合の開始剤として、アリールジアゾニウム塩、ジアリールヨードニウム塩、トリアリールスルホニウム塩、トリアリルセレノニウム塩、ジアルキルフェナジルスルホニウム塩、ジアルキル−４−ヒドロキシフェニルスルホニウム塩、スルホン酸エステルなどが挙げられる。発光性の光重合開始剤を用いると発光性のクラッド層を得ることもできる。
【００２０】
また、（Ｂ）成分に分子内にエチレン性不飽和基を有する化合物を用いる場合の開始剤としては、ベンゾフェノン等の芳香族ケトン、２−エチルアントラキノン等のキノン類、ベンゾインメチルエーテル等のベンゾインエーテル化合物、ベンゾイン等のベンゾイン化合物、ベンジルジメチルケタール等のベンジル誘導体、２−（ｏ−クロロフェニル）−４，５−ジフェニルイミダゾール二量体等の２，４，５−トリアリールイミダゾール二量体、２−メルカプトベンゾイミダゾール等のベンゾイミダゾール類、ビス（２，４，６−トリメチルベンゾイル）フェニルフォスフィンオキサイド等のフォスフィンオキサイド類、９−フェニルアクリジン等のアクリジン誘導体、Ｎ−フェニルグリシン、Ｎ−フェニルグリシン誘導体、クマリン系化合物などが挙げられる。また、ジエチルチオキサントンとジメチルアミノ安息香酸の組み合わせのように、チオキサントン系化合物と３級アミン化合物とを組み合わせてもよい。なお、クラッド層の透明性を向上させる観点からは、上記化合物のうち、芳香族ケトン及びフォスフィンオキサイド類が好ましい。
これらの（Ｃ）光重合開始剤は、単独で又は２種類以上組み合わせて用いることができる。
【００２１】
（Ａ）ベースポリマーの配合量は、（Ａ）成分及び（Ｂ）成分の総量に対して、５〜８０質量％とすることが好ましい。また、（Ｂ）光重合性化合物の配合量は、（Ａ）及び（Ｂ）成分の総量に対して、９５〜２０質量％とすることが好ましい。
この（Ａ）成分及び（Ｂ）成分の配合量として、（Ａ）成分が５質量％以上であり、（Ｂ）成分が９５質量％以下であると、樹脂組成物を容易にフィルム化することができる。一方、（Ａ）成分が８０質量％以下あり、（Ｂ）成分が２０質量％以上であると、（Ａ）ベースポリマーを絡み込んで硬化させることが容易にでき、パターン形成性が向上し、かつ光硬化反応が十分に進行する。以上の観点から、この（Ａ）成分及び（Ｂ）成分の配合量として、（Ａ）成分１０〜８５質量％、（Ｂ）成分９０〜１５質量％がより好ましく、（Ａ）成分２０〜７０質量％、（Ｂ）成分８０〜３０質量％がさらに好ましい。
（Ｃ）光重合開始剤の配合量は、（Ａ）成分及び（Ｂ）成分の総量１００質量部に対して、０．１〜１０質量部とすることが好ましい。この配合量が０．１質量部以上であると、光感度が十分であり、一方１０質量部以下であると、露光時に感光性樹脂組成物の表層での吸収が増大することがなく、内部の光硬化が十分となる。さらに、後述するコア層として使用する際には、重合開始剤自身の光吸収の影響により光伝搬損失が増大することもなく好適である。以上の観点から、（Ｃ）光重合開始剤の配合量は、０．２〜５質量部とすることがより好ましい。
また、このほかに必要に応じて、クラッド層形成用樹脂中には、酸化防止剤、黄変防止剤、紫外線吸収剤、可視光吸収剤、着色剤、可塑剤、安定剤、充填剤などのいわゆる添加剤を本発明の効果に悪影響を与えない割合で添加してもよい。また、該添加剤に発光性があれば、発光性のクラッド層を得ることもできる。
【００２２】
クラッド層形成用樹脂フィルムの製造過程で用いられるキャリアフィルムは、その材料については特に制限されるものではないが、例えば、ＦＲ−４基板、ポリイミド基板、半導体基板、シリコン基板やガラス基板等を用いることができ、可撓性があるフレキシブルな材質でも、非可撓性の固い材質のものであっても良い。
また、キャリアフィルムに可撓性を有する素材を用いることにより、光電気複合基板１０にフレキシブル性を付与することができる。可撓性を有する素材の材料としては、特に限定されないが、柔軟性、強靭性を有するとの観点から、ポリエチレンテレフタレート、ポリブチレンテレフタレート、ポリエチレンナフタレート等のポリエステル、ポリエチレン、ポリプロピレン、ポリアミド、ポリカーボネート、ポリフェニレンエーテル、ポリエーテルサルファイド、ポリアリレート、液晶ポリマー、ポリスルホン、ポリエーテルスルホン、ポリエーテルエーテルケトン、ポリエーテルイミド、ポリアミドイミド、ポリイミドなどが好適に挙げられる。
キャリアフィルムの厚さは、目的とする柔軟性により適宜変えてよいが、５〜２５０μｍであることが好ましい。５μｍ以上であると強靭性が得易いという利点があり、２５０μｍ以下であると十分な柔軟性が得られる。
ここで用いる溶媒としては、該樹脂組成物を溶解し得るものであれば特に限定されず、例えば、アセトン、メチルエチルケトン、メチルセロソルブ、エチルセロソルブ、トルエン、Ｎ，Ｎ−ジメチルアセトアミド、プロピレングリコールモノメチルエーテル、プロピレングリコールモノメチルエーテルアセテート、シクロヘキサノン、Ｎ−メチル−２−ピロリドン等の溶媒又はこれらの混合溶媒を用いることができる。樹脂溶液中の固形分濃度は３０〜８０質量％程度であることが好ましい。
【００２３】
クラッド層の厚さに関しては、乾燥後の厚さで、５〜５００μｍの範囲が好ましい。５μｍ以上であると、光の閉じ込めに必要な厚さが確保でき、５００μｍ以下であると、膜厚を均一に制御することが容易である。以上の観点から、クラッド層の厚さは、さらに１０〜１００μｍの範囲であることがより好ましい。
【００２４】
また、クラッド層の厚さは、下部クラッド層２、上部クラッド層６において、同一であっても異なってもよいが、光信号伝達用コアパターン３を埋め込むために、上部クラッド層６の厚さは、光信号伝達用コアパターン３の厚さよりも厚くすることが好ましい。
【００２５】
（パターニング方法）
下部クラッド層２のパターニング方法は、通常、下部クラッド層２をパターン露光し、次いで未硬化部分を現像除去することによって行われる。
露光方法は特に限定されるものはなく、露光部分がパターンとして残るネガ型や、未露光部分がパターンとして残るポジ型のどちらでも良く、使用するクラッド層形成用樹脂組成物の性質によって決めて良い。
【００２６】
＜工程（Ｂ’）＞
本発明の第二の製造方法における工程（Ｂ’）では、拡大配線パターン５ａ上にパターニングされた下部クラッド層２を形成する。
下部クラッド層２の形成方法、パターニング方法等は、上述の工程（Ｂ）と同様である。
【００２７】
＜工程（Ｃ）＞
工程（Ｃ）では、下部クラッド層２上に光信号伝達用コアパターン３を形成するとともに、拡大配線パターン５ａ上に、より幅の狭いレジスト用コアパターン４を積層する。
ここで、光信号伝達用コアパターン３とレジスト用コアパターン４とは、同一のフォトマスクを用いて形成されるため、これらを別々のフォトマスクを用いて形成した従来のものと異なり、フォトマスクの位置合わせに起因する位置ずれを有しない。また、光信号伝達用コアパターン３とレジスト用コアパターン４とは、通常、同一の材料を用いて形成される。
光信号伝達用コアパターン３及びレジスト用コアパターン４の形成方法は特に限定されず公知の方法によれば良く、例えば、下部クラッド層２及び拡大配線パターン５ａ上に、下部クラッド層２より屈折率の高いコア層を形成した後、上述のパターニング方法と同様にして形成することができる。
光信号伝達用コアパターン３と接する下部クラッド層２は、光信号伝達用コアパターン３との密着性の観点から、光信号伝達用コアパターン３積層側の表面において段差がなく平坦であることが好ましい。また、クラッド形成用樹脂フィルムを用いることにより、下部クラッド層２の表面平坦性を確保することができる。
レジスト用コアパターン４としては、少なくとも配線パターン５と同一形状の部分を有していればよく、さらに、位置認識用マーカ（図示せず）を形成し得る形状の部分を有していてもよい。位置認識用マーカは、円形でもリング形状としてもよく、また、レジスト用コアパターン４で開口部を形成し、この開口部において拡大配線パターン５ａが除去された穴形状としたり、さらに、２つの拡大配線パターン５ａが、線状の開口部において分断され、２つの配線パターンとなるように形成してもよい。
以上より、本発明の光電気複合基板においては、配線パターン５が、少なくとも下部クラッド層２のパターン形状の開口部中において、積層方向において基材１とレジスト用コアパターン４とに挟持されていれば良い。
【００２８】
下部クラッド層２及び拡大配線パターン５ａ上に積層するコア層の形成方法は特に限定されず、例えば、コア層形成用樹脂の塗布又はコア層形成用樹脂フィルムのラミネートにより形成すれば良い。
コア層形成用樹脂としては、コア層がクラッド層より高屈折率であるように設計され、活性光線によりコア層を形成し得る樹脂組成物を用いることができ、且つ下部クラッドからの発光波長によって硬化する感光性樹脂組成物、又は下部クラッドからの発光波長によって重合を開始させる光重合開始剤を含むコア層形成用樹脂が好適である。具体的には、前記クラッド層形成用樹脂で用いたのと同様の樹脂組成物を用いることが好ましい。
塗布による場合には、方法は限定されず、前記樹脂組成物を常法により塗布すれば良い。
【００２９】
以下、ラミネートに用いるコア形成用樹脂フィルムについて詳述する。
コア層形成用樹脂フィルムは、前記樹脂組成物を溶媒に溶解してキャリアフィルム上に塗布し、溶媒を除去することにより容易に製造することができる。ここで用いる溶媒としては、該樹脂組成物を溶解し得るものであれば特に限定されず、例えば、アセトン、メチルエチルケトン、メチルセロソルブ、エチルセロソルブ、トルエン、Ｎ，Ｎ−ジメチルホルムアミド、Ｎ，Ｎ−ジメチルアセトアミド、プロピレングリコールモノメチルエーテル、プロピレングリコールモノメチルエーテルアセテート、シクロヘキサノン、Ｎ−メチル−２−ピロリドン等の溶媒又はこれらの混合溶媒を用いることができる。樹脂溶液中の固形分濃度は、通常３０〜８０質量％であることが好ましい。
【００３０】
コア層形成用樹脂フィルムの厚さについては特に限定されず、乾燥後のコア層の厚さが、通常は１０〜１００μｍとなるように調整される。該フィルムの厚さが１０μｍ以上であると、光導波路形成後の受発光素子又は光ファイバーとの結合において位置合わせトレランスが拡大できるという利点があり、１００μｍ以下であると、光導波路形成後の受発光素子又は光ファイバーとの結合において、結合効率が向上するという利点がある。以上の観点から、該フィルムの厚さは、さらに３０〜７０μｍの範囲であることが好ましい。
【００３１】
コア層形成用樹脂の製造過程で用いるキャリアフィルムは、コア層形成用樹脂を支持するキャリアフィルムであって、その材料については特に限定されないが、（キャリアフィルム）の項目で前述したフィルム材が好適に挙げられる。また、コア層形成用樹脂を剥離することが容易であり、かつ、耐熱性及び耐溶剤性を有するとの観点から、ポリエチレンテレフタレート等のポリエステル、ポリプロピレン、ポリエチレンなどが好適に挙げられる。
キャリアフィルムの厚さは、５〜５０μｍであることが好ましい。５μｍ以上であると、キャリアフィルムとしての強度が得やすいという利点があり、５０μｍ以下であると、パターン形成時のマスクとのギャップが小さくなり、より微細なパターンが形成できるという利点がある。以上の観点から、キャリアフィルムの厚さは１０〜４０μｍの範囲であることがより好ましく、１５〜３０μｍであることが特に好ましい。
【００３２】
本発明の製造方法においては、コア層及びクラッド層を複数層積層して多層構造を有する光電気複合基板を製造してもよい。
【００３３】
＜工程（Ｄ）＞
工程（Ｄ）では、光信号伝達用コアパターン３を覆うように上部クラッド層６を形成する。
上部クラッド層６の形成方法は特に限定されず、例えば、パターニング前の下部クラッド層２と同様の方法で形成すれば良い。
【００３４】
＜工程（Ｄ’）＞
工程（Ｄ’）は必要に応じて実施され、上部クラッド層６をパターニングし、レジスト用コアパターン４及び拡大配線パターン５ａを露出させる。
上部クラッド層６のパターニング方法は特に限定されず、例えば、下部クラッド層２と同様にして行うことができる。
【００３５】
＜工程（Ｅ）＞
工程（Ｅ）では、拡大配線パターン５ａの、レジスト用コアパターン４が積層されていない部分を除去して配線パターン５を形成する。
このような除去方法としては、エッチングが好ましく用いられる。レジスト用コアパターン４が積層されていない部分を除去することで配線パターン５が残存し、ここに各種部品を実装することが可能となる。
上述のように、光信号伝達用コアパターン３とレジスト用コアパターン４とは、同一のフォトマスクを用いて形成されるため、フォトマスクの位置合わせに起因する位置ずれを有しないが、配線パターン５もまた、工程（Ｅ）においてレジスト用コアパターン４によってマスキングされている部分が残存するため、光信号伝達用コアパターン３との位置合わせが良好なものとなる。
【実施例】
【００３６】
以下に、本発明を実施例によりさらに具体的に説明するが、本発明は、これらの実施例によってなんら限定されるものではない。
実施例１
［クラッド層形成用樹脂フィルムの作製］
（ａ）ベースポリマーとして、フェノキシ樹脂（商品名：フェノトートＹＰ−７０、東都化成株式会社製）４８質量部、（ｂ）光重合性化合物として、アリサイクリックジエポキシカルボキシレート（商品名：ＫＲＭ−２１１０、分子量：２５２、旭電化工業株式会社製）５０質量部、（ｃ）光重合開始剤として、トリフェニルスルホニウムヘキサフロロアンチモネート塩（商品名：ＳＰ−１７０、旭電化工業株式会社製）２質量部、有機溶剤としてプロピレングリコールモノメチルエーテルアセテート４０質量部を広口のポリ瓶に秤量し、メカニカルスターラ、シャフト及びプロペラを用いて、温度２５℃、回転数４００ｒｐｍの条件で、６時間撹拌し、クラッド層形成用樹脂ワニスＡを調合した。その後、孔径２μｍのポリフロンフィルタ（商品名：ＰＦ０２０、アドバンテック東洋株式会社製）を用いて、温度２５℃、圧力０．４ＭＰａの条件で加圧濾過し、さらに真空ポンプ及びベルジャーを用いて減圧度５０ｍｍＨｇの条件で１５分間減圧脱泡した。
上記で得られたクラッド層形成用樹脂ワニスＡを、ポリアミドフィルム（東レ（株）製、商品名「ミクトロン」、厚さ１２μｍ）のコロナ処理面に塗工機（マルチコーターＴＭ−ＭＣ、株式会社ヒラノテクシード製）を用いて塗布し、８０℃、１０分、その後１００℃、１０分で溶剤乾燥させクラッド層形成用樹脂フィルムを得た。このとき樹脂層の厚さは、塗工機のギャップを調節することで、任意に調整可能であり、ここでは硬化後の膜厚が７０μｍとなるように調節した。これにより、上部クラッド層６形成用樹脂フィルムを得た。
上記で得られたクラッド層形成用樹脂ワニスＡを、離型ポリエチレンテレフタレート（以下、「ＰＥＴ」という）フィルム（商品名：ピューレックスＡ３１、帝人デュポンフィルム株式会社、厚さ：２５μｍ）上に塗工機（マルチコーターＴＭ−ＭＣ、株式会社ヒラノテクシード製）を用いて塗布し、８０℃、１０分、その後１００℃、１０分で溶剤乾燥させ下部クラッド層２形成用樹脂フィルムを得た。このとき樹脂層の厚さは、塗工機のギャップを調節することで、任意に調整可能であり、ここでは硬化後の膜厚が１５μｍとなるように調節した。これにより下部クラッド層２形成用樹脂フィルムを得た。
【００３７】
［コア層形成用樹脂フィルムの作製］
（ａ）ベースポリマーとして、フェノキシ樹脂（商品名：フェノトートＹＰ−７０、東都化成株式会社製）２６質量部、（ｂ）光重合性化合物として、９，９−ビス［４−（２−アクリロイルオキシエトキシ）フェニル］フルオレン（商品名：Ａ−ＢＰＥＦ、新中村化学工業株式会社製）３６質量部、及びビスフェノールＡ型エポキシアクリレート（商品名：ＥＡ−１０２０、新中村化学工業株式会社製）３６質量部、（ｃ）光重合開始剤として、ビス（２，４，６−トリメチルベンゾイル）フェニルフォスフィンオキサイド（商品名：イルガキュア８１９、チバ・スペシャリティ・ケミカルズ社製）１質量部、及び１−［４−（２−ヒドロキシエトキシ）フェニル］−２−ヒドロキシ−２−メチル−１−プロパン−１−オン（商品名：イルガキュア２９５９、チバ・スペシャリティ・ケミカルズ社製）１質量部、有機溶剤としてプロピレングリコールモノメチルエーテルアセテート４０質量部を用いたこと以外は上記と同様の方法及び条件でコア層形成用樹脂ワニスＢを調合した。その後、上記と同様の方法及び条件で加圧濾過さらに減圧脱泡した。
上記で得られたコア層形成用樹脂ワニスＢを、ＰＥＴフィルム（商品名：コスモシャインＡ１５１７、東洋紡績株式会社製、厚さ：１６μｍ）の非処理面上に、上記と同様な方法で塗布乾燥し、次いで保護フィルムとして離型ＰＥＴフィルム（商品名：ピューレックスＡ３１、帝人デュポンフィルム株式会社、厚さ：２５μｍ）を離型面が樹脂側になるように貼り付け、コア層形成用樹脂フィルムを得た。ここでは硬化後の膜厚が５０μｍとなるよう、塗工機のギャップを調整した。
【００３８】
［工程（Ａ）］
基材（ＦＲ−４、日立化成工業株式会社製、商品名：ＭＣＬ−Ｅ−６７９Ｆ（ｂ）、厚さ：０．６ｍｍ）上に、所定の配線パターンよりも幅の広い拡大配線パターン５ａを形成した。
【００３９】
［工程（Ｂ）］
上記で得た下部クラッド層２形成用樹脂フィルムの樹脂面を、基材（ＦＲ−４、日立化成工業株式会社製、商品名：ＭＣＬ−Ｅ−６７９Ｆ（ｂ）、厚さ：０．６ｍｍ）の拡大配線パターン５ａ側に真空加圧式ラミネータ（株式会社名機製作所製、ＭＶＬＰ−５００）を用い、５００Pａ以下に真空引きした後、圧力０．４ＭＰａ、温度７０℃、加圧時間３０秒の条件にて加熱圧着した。次に、幅５０μｍのネガ型フォトマスクを介し、下部クラッド層２形成用樹脂フィルム側から紫外線露光機（株式会社オーク製作所製、ＥＸＭ−１１７２）にて紫外線（波長３６５ｎｍ）を０．８Ｊ／ｃｍ2で照射し、次いで８０℃で１２分間露光後加熱を行った。その後、下部クラッド層２形成用樹脂フィルムのキャリアフィルムであるＰＥＴフィルムを剥離し、現像液（シクロヘキサノン）を用いて、拡大配線パターン５ａの開口部に下部クラッド層２のパターン形状を現像した。続いて、洗浄液（イソプロパノール）を用いて洗浄し、１００℃で１０分間加熱乾燥した。
【００４０】
［工程（Ｃ）］
下部クラッド層２及び拡大配線パターン５ａ上にコア層形成用樹脂フィルムの樹脂面をロールラミネータ（日立化成テクノプラント株式会社製、ＨＬＭ−１５００）を用い圧力０．４ＭＰａ、温度５０℃、ラミネート速度０．２ｍ／ｍｉｎの条件で、ラミネートした。次に、幅５０μｍのネガ型フォトマスクを介し、コア層形成用樹脂フィルム側から紫外線露光機（株式会社オーク製作所製、ＥＸＭ−１１７２）にて紫外線（波長３６５ｎｍ）を０．８Ｊ／ｃｍ2照射し、次いで８０℃で１２分間露光後加熱を行った。その後、コア層形成用樹脂フィルムのキャリアフィルムであるＰＥＴフィルムを剥離し、現像液（プロピレングリコールモノメチルエーテルアセテート／Ｎ，Ｎ−ジメチルアセトアミド＝７／３、質量比）を用いて、光信号伝達用コアパターン３及びレジスト用コアパターン４を現像した。続いて、洗浄液（イソプロパノール）を用いて洗浄し、１００℃で１０分間加熱乾燥した。
【００４１】
［工程（Ｄ）］
上部クラッド層６形成用樹脂フィルムの樹脂面を、光信号伝達用コアパターン３及びレジスト用コアパターン４上に真空加圧式ラミネータ（株式会社名機製作所製、ＭＶＬＰ−５００）を用い、５００Pａ以下に真空引きした後、圧力０．４ＭＰａ、温度７０℃、加圧時間３０秒の条件にて加熱圧着した。
【００４２】
［工程（Ｄ’）］
次に幅５０μｍのネガ型フォトマスクを介し、上部クラッド層６形成用樹脂フィルム側から上記紫外線露光機にて紫外線（波長３６５ｎｍ）を３．０Ｊ／ｃｍ2照射し、次いで、次いで８０℃で１２分間露光後加熱を行った。その後、上部クラッド層６形成用樹脂フィルムのキャリアフィルムであるＰＥＴフィルムを剥離し、現像液（シクロヘキサノン）を用いて、レジスト用コアパターン４及び拡大配線パターン５ａが露出するように上部クラッド層６のパターン形状を現像した。続いて、洗浄液（イソプロパノール）を用いて洗浄し、１００℃で１０分間加熱乾燥した。
【００４３】
［工程（Ｅ）］
拡大配線パターン５ａの、レジスト用コアパターン４が積層されていない部分をエッチングにより除去し、光電気複合基板を作製した。
下部クラッド層と基材上に残った拡大配線パターン（図示せず）と下部クラッド層上に形成したコアパターンとの位置ズレ量を測定したところ７．５μｍであった。下部クラッド層開口部に形成された配線パターンと下部クラッド層上に形成したコアパターンとの位置ズレ量を測定したところ０μｍであった。
【００４４】
実施例２
工程（Ａ）〜（Ｃ）の後に、工程（Ｅ）と同様にしてエッチング処理を行った後、上部クラッド層６形成用樹脂フィルムの樹脂面を、光信号伝達用コアパターン３、レジスト用コアパターン４及び拡大配線パターン５ａ上に真空加圧式ラミネータ（株式会社名機製作所製、ＭＶＬＰ−５００）を用い、５００Pａ以下に真空引きした後、圧力０．４ＭＰａ、温度７０℃、加圧時間３０秒の条件にて加熱圧着した。
下部クラッド層と基材上に残った拡大配線パターン（図示せず）と下部クラッド層上に形成したコアパターンとの位置ズレ量を測定したところ８μｍであった。下部クラッド層開口部に形成された配線パターンと下部クラッド層上に形成したコアパターンとの位置ズレ量を測定したところ０．１μｍであった。
【産業上の利用可能性】
【００４５】
本発明の製造方法により得られた光電気複合基板及び光電気複合モジュールは、各種光学装置、光インタコネクション等の幅広い分野に適用可能である。
【符号の説明】
【００４６】
１    基材
２    下部クラッド層
３    光信号伝達用コアパターン
４    レジスト用コアパターン
５    配線パターン
５ａ  拡大配線パターン
６    上部クラッド層
１０  光電気複合基板
【図１】
0005685926.tif 000002
【図２】
0005685926.tif 000003
【図３】
0005685926.tif 000004
【図４】
0005685926.tif 000005
【図５】
0005685926.tif 000006
【図６】
0005685926.tif 000007